(57)【特許請求の範囲】
【請求項１】
円柱または円筒形状のガラス成形品を製造するために、ガラス材料を加熱領域に供給し、該加熱領域において前記ガラス材料を軟化し、該軟化したガラス材料を塑性変形することができる変形領域を形成しつつ該軟化したガラス材料を前記ガラス成形品に連続的に成形し、更に、該ガラス成形品の横断面形状寸法を検出する、円柱または円筒形状のガラス成形品を製造する方法において、前記ガラス成形品（１２）の横断面形状寸法の公称寸法からの偏差を検出し、検出された偏差に基づいて、前記変形領域（１４）の円周上に部分的にのみ延在する少なくとも１つの変形部分（１８；１８ａ）において前記軟化したガラス材料を局部的に加熱又は冷却することを特徴とする円柱または円筒形状のガラス成形品を製造する方法。
【請求項２】
前記変形部分（１８；１８ａ）において前記ガラス材料に対しガス流（１７；１７ａ；１７ｂ）を吹き付けることを特徴とする請求項１に記載の方法。
【請求項３】
前記変形部分（１８；１８ａ）において前記ガラス材料を、電気加熱要素、火炎又はレーザ光線を用いて加熱することを特徴とする請求項１に記載の方法。
【請求項４】
前記変形部分（１８；１８ａ）において前記ガラス材料を、前記加熱領域で放出される放射熱を熱遮蔽体により遮蔽することにより冷却することを特徴とする請求項１に記載の方法。
【請求項５】
前記変形領域（１４）は、２つの互いに対向位置する変形部分（１８；１８ａ）において局部的に加熱又は冷却されることを特徴とする請求項１乃至４のいずれかに記載の方法。
【請求項６】
計時的に前記ガラス成形品（１２）の横断面形状寸法の変化を検出し、検出された前記ガラス成形品（１２）の横断面形状寸法の時間的変化に基づいて、前記変形部分（１８；１８ａ）を前記変形領域（１４）の円周方向に沿って変位させることを特徴とする請求項１乃至５のいずれかに記載の方法。
【請求項７】
前記ガラス成形品の公称形状寸法からの偏差の大きさ及び位置を求めて、前記変形部分（１８；１８ａ）における局部的加熱又は冷却の制御に用いることを特徴とする請求項１乃至６のいずれかに記載の方法。
【請求項８】
前記ガラス成形品（１２）が、円形又は環状の断面を有する場合に、該ガラス成形品の円周によってその直径を測定して、該直径の最大測定値及び最小測定値から、円形又は環状の偏差の大きさを及びその位置を求め、該偏差の大きさを、前記変形部分（１８；１８ａ）における加熱又は冷却の量的制御に用い、前記位置を、前記変形部分（１８；１８ａ）の位置決めの制御に用いることを特徴とする請求項１乃至７のいずれかに記載の方法。
【請求項９】
円形断面を有するストランド（１３）を、前記軟化したガラス材料から引っ張って、延伸方向に沿って先細になる球根状部（１４）の形態にある変形領域を形成することを特徴とする請求項１乃至８のいずれかに記載の方法。
【請求項１０】
請求項１乃至９のいずれかに記載の方法を実施するために、供給装置、加熱装置及び延伸装置を備え、ガラス材料を前記供給装置により前記加熱装置に連続的に送り込んで該加熱装置において前記ガラス材料を軟化し、前記軟化したガラス材料から前記延伸装置により、変形領域を形成しながらガラス成形品を形成する装置において、前記変形領域（１４）の円周上に部分的にのみ延在する少なくとも１つの変形部分（１８；１８ａ）に対して局部的に作用する加熱又は冷却手段（４；１９）を設けたことを特徴とするガラス成形品の形成装置。
【請求項１１】
前記冷却手段（４；１９）がガスノズル（５；２０）から出て前記変形部分（１８；１８ａ）に作用するガス流（１７；１７ａ；１７ｂ）からなることを特徴とする請求項１０に記載の形成装置。
【請求項１２】
前記加熱手段が電気的加熱要素、バーナ又はレーザを含むことを特徴とする請求項１０に記載の形成装置。
【請求項１３】
前記冷却手段が前記加熱領域で放出される放射熱を遮蔽する熱遮蔽体を含むことを特徴とする請求項１０に記載の形成装置。
【請求項１４】
前記加熱及び／又は冷却手段が、対向した対形態に形成されたことを特徴とする請求項１０乃至１３のいずれかに記載の形成装置。
【請求項１５】
前記冷却手段（４；１９）が、２個の互いに対向して位置するガスノズル（５；２０）を有することを特徴とする請求項１０又は１４に記載の形成装置。
【請求項１６】
前記冷却手段が、前記変形領域（１４）の円周に沿って配設されたノズルリング（１９）を含み、該ノズルリングの個々のノズル（２０）が異なったガス流量を有するように設計されていることを特徴とする請求項１０、１１又は１５のいずれかに記載の形成装置。
【請求項１７】
前記加熱又は冷却手段（４；１９）が、前記加熱装置（１）の内部に配設されていることを特徴とする請求項１０乃至１６のいずれかに記載の形成装置。
【請求項１８】
前記加熱及び／又は冷却手段（４；１９）が、前記ガラス成形品（１２）の長手方向に変位可能に且つ円周方向において前記変形領域（１４）の周りに位置調節可能なように構成されていることを特徴とする請求項１０乃至１７のいずれかに記載の形成装置。
【請求項１９】
前記加熱及び／又は冷却手段（４；１９）は、制御装置（９）と接続されると共に、該制御装置（９）の制御信号に基づいて、前記ガラス成形品（１２）の長手方向軸線の方向に移動可能であり且つ前記変形領域（１４）の周りに円周方向に位置調節可能なように形成されていることを特徴とする請求項１８に記載の形成装置。
【発明の詳細な説明】
【０００１】
【発明の属する技術分野】
本発明は、ガラス材料を加熱領域に供給し、該加熱領域において該ガラス材料を軟化し、上記軟化したガラス材料が塑性変形可能である変形領域を形成しつつ上記軟化したガラス材料をガラス成形品に連続的に成形し、更に該ガラス成形品の横断面形状寸法を検出することによりガラス材料から円柱または円筒形状のガラス成形品を製造する方法に関するものである。
【０００２】
更に、本発明は、供給装置、加熱装置及び延伸装置を備え、該供給装置により上記加熱装置に連続的にガラス材料を送り込んで軟化し、該軟化したガラス材料から上記延伸装置により、変形領域を形成しながらガラス成形品を形成する装置に関するものである。
【０００３】
【従来の技術】
上述した型式の方法及び装置は、独国特許願第１９５３６９６０号（ＤＥ−Ａ１ １９５ ３６ ９６０)明細書に記述されている。石英ガラスから形成され垂直に配位された管形状の出発円筒体（原料円筒体）が供給装置により連続的に炉に供給され、次いで、下端部から出発して領域単位で加熱され軟化される。軟化された領域から、延伸装置を用いて、管を延伸成形する。該管は、出発円筒体よりも小さい外径を有する。
【０００４】
石英ガラス管の延伸成形に際しては、出発円筒体と上記管との間に謂わゆる延伸球根状部が形成される。この延伸球根状部の領域において、石英ガラスは塑性変形可能である。延伸球根状部の下端部は本質的に石英ガラスの熱膨張に起因し小さな差異があるものの、上記管の断面寸法を有する。
【０００５】
管の外径は、上記球根状部の下方で測定される。この測定値は、炉の温度或いは引張速度のような延伸パラメータを制御するのに用いられる。
【０００６】
管の形状寸法からの逸脱を回避し、延伸成形された管の寸法安定性を保証するために、上記公知の方法においては、延伸球根状部の領域に、可能な限り均質であり、且つ理想的には、管の長手方向軸線周りに半径方向に対称的に形成された温度場を維持することが要求される。従って、例えば、炉領域における測定装置により惹起されたり、或いはまた、温度場の対称軸線に対して管の長手方向軸線が変位することにより均等な温度場が妨害を受けると、必然的に、管の理想もしくは公称幾何学的形態からの逸脱もしくは変形が生ずる。特に、横断面が円形の管及び棒の場合には、実際例として、長円状の変形が観察される。ガラス成形品の所望の横断面形状寸法からのこのような逸脱もしくは変形は、事後の処理もしくは加工段階に悪影響を及ぼし、そのため、この種のガラス成形品を廃棄したり或いは呼称寸法を得るように後処理する必要があるが、後者の場合には費用が掛かる。従って、通常、延伸球根状部の領域における炉構造に、費用を伴うが適切な技術手段を講じて可能な限り半径方向に対称的に均等な温度場を実現するように試みられている。
【０００７】
【発明が解決しようとする課題】
従って、本発明の課題は、所望の横断面形状寸法からの偏差を最小にしてガラス成形品を製造することを可能にする単純且つ低コストで実施可能な方法を提供することにあり、更に、この方法を実施するのに適し且つ融通性のある装置を提供することにある。
【０００８】
【課題を解決するための手段】
方法に関しては、本発明によれば、上記課題は、冒頭に述べた方法から出発し、ガラス成形品の横断面形状寸法の公称形状寸法からの検出偏差を検出し、検出された偏差に基づいて、前記変形領域の円周上に部分的にのみ延在する少なくとも１つの変形部分において前記軟化したガラス材料を局部的に加熱又は冷却することにより解決される。
【０００９】
変形領域における加熱又は冷却により、ガラスの粘度が変化し、それにより変形領域におけるガラス材料の塑性変形を所望のように制御することができる。従って、本発明による方法においては、変形領域の円周方向に亙ってガラス材料の粘度を変え、それによりガラス材料の変形を、変形領域の円周方向に見て異ならせる。このことは、変形領域の円周上に部分的にのみ延在する変形部分において加熱又は冷却を行うことにより達成される。
【００１０】
ここで、変形領域とは、ガラス材料が塑性変形可能であり且つ冷却又は加熱によりガラス成形品の幾何学的パラメータ（形状寸法）を制御し得る領域をいう。ガラス組成物からなる成形品を延伸もしくは引張成形する方法においては、上記変形領域は延伸球根状部の形を取る。もっとも、変形領域においてガラス材料を圧縮し横に張り出すようにして成形を行う場合には、成形領域は当然のことながら別の形状となる。
【００１１】
ガラス成形品である円柱体または円筒体の軸線の方向で見て横断面上には、上記変形領域の円周上に部分的にのみ少なくとも１つの変形部分が延在する。例えば、横断面が円形の変形領域においては、上記変形部分は１つの円弧に対応する。この変形部分における粘度の局部的制御により、本発明の方法は、ガラス成形品の横断面幾何学的パラメータの補正を、工具を用いずに可能にする。
【００１２】
変形領域の円周上にはまた、複数の変形部分を分布して設けることも可能であり、その場合にも、総ての変形部分において冷却或いは加熱を行うことにより、ガラス材料の粘度が、変形領域の横断面の円周に沿って異るように制御することができる。なお、或る変形部分に点状に粘度変化が生じた場合でも、当然のことながら、変形領域の隣接部分にも、仮え弱くても影響がでることを述べておく。従って、変形部分（単数或いは複数）の正確な画定或いは光学的に容易に検知可能な境界の設定は不可能である。
【００１３】
ガラス成形品（管、棒その他同様物）の横断面の公称幾何学的パラメータからの偏差は、軟化したガラス材料からの該ガラス成形品の成形中に求めることができる。この場合には、求められた偏差を爾後の製造プロセスにおいて直接考慮することが可能になる。しかし、先ず、ガラス成形品を製造し、それに続いて横断面の幾何学的パラメータの偏差を求め、しかる後、本発明の方法を適用してガラス成形品のガラス材料を新たに軟化することにより所望の幾何学的パラメータもしくは横断面を得ることも可能である。その場合には、ガラス成形品の機械的な後処理は要求されない。
【００１４】
ガラス成形品の公称幾何学的形態もしくはパラメータ（寸法、形状等）からの偏差は、変形領域外部でガラス成形品の幾何学的形態を直接測定することにより求めることができるが、最終的なガラス成形品の幾何学的形態との相関が可能な限りにおいて、変形領域で任意の寸法の測定を行うことにより横断面の幾何学的形態の偏差を求めることも可能である。
【００１５】
本質的なことは、本発明による方法においては、加熱領域における温度分布の均等性に関する要件が比較的に緩やかである点である。この領域における温度分布の妨害による不所望な粘度変化は容易に補償することができる。このようにして、上記のような妨害を考慮し、比較的単純で且つ低コストの加熱装置を用いてガラス材料の軟化を、構造要素の寸法安定性に関し考慮を払うことなく行うことができる。
【００１６】
本発明による方法は、構造要素の横断面の具体的な形態に依存するものではない。例えば、本発明の方法は、管、棒或いは繊維の製造に適している。
【００１７】
変形部分において、ガラス材料にガス流を指向もしくは吹き付ける方法段階を採用するのが有利である。これにより、ガラス材料は、変形部分において冷却され、粘度は局部的に高められる。このようにして、ガラス材料の横断面形状を変えることが可能である。変形部分に吹き付けられるガス流は、特に迅速に制御し且つ比較的単純に流れを整えることができる。
【００１８】
適切な変形を実現するために、冷却の代わりに、変形部分においてガラス材料を局部的に加熱することも可能である。この目的で、ガラス材料を、電気的加熱素子、火炎或いはレーザ光線を用いて加熱する方法段階を採用することができる。
【００１９】
本発明の別の有利な実施形態による方法においては、変形部分において、ガラス材料を、加熱領域で放出される放射熱から熱遮蔽体で遮蔽する。容易に位置決めすることができる熱遮蔽体は、変形部分において冷却作用をなし、それにより、当該変形部分を、熱した炉壁から放出される熱ビームに対して遮蔽することが可能となる。
【００２０】
変形領域を２つの対向する変形部分に区分して局部的に加熱或いは冷却する方法段階を採用するのが特に有利であることが判明した。この方法段階もしくはステップは、円形又はリング形状の横断面を有するガラス成形品において、卵形もしくは長円形偏差（歪み）を除去又は軽減するのに特に適している。この場合、変形部分の冷却を行うに当たっては、長円の短い主軸、即ち、短軸の延長線の領域上で冷却を行い、該変形部分を加熱する場合には、該加熱は上記短軸に対して垂直方向に行う。
【００２１】
好適な実施形態においては、変形部分を、計時的にガラス成形品の横断面形態の変化を検出し、検出されたガラス成形品の横断面形態の時間的変動に基づいて、変形領域の円周に沿って変位させるのが有利である。この方法段階もしくはステップは、特に、製造過程中、ガラス成形品の幾何学的形態を監視して補正する場合、並びにまた、この間にガラス成形品の幾何学的形態を変更する場合に採用するのが有利である。
【００２２】
ガラス成形品の公称幾何学的形態からの偏差の大きさ及び形状を求めて、変形部分における局部的加熱又は冷却を制御するのに用いることが有利であることが判明した。この場合、求められた偏差の大きさは変形部分における加熱もしくは冷却の強度の制御に用い、他方、求められた偏差の幾何学的形態は変形部分の位置付けに用いる。
【００２３】
断面が円形又はリング形状のガラス成形品を製造する場合には、円周に沿い該ガラス成形品の直径を測定し、それらの最大及び最小測定値から円形又はリング形状の偏差の大きさ及び位置を求め、それぞれ、変形部分における加熱或いは冷却の量的制御並びに変形部分の位置制御に用いるのが有利である。この場合、ガラス成形品の全周に亙っての直径の測定で、最大及び最小直径を求め、それに基づいて、円偏差、特に長円部の大きさ及び位置を求める。このようにして求められた長円率を用いて、変形部分におけるガラス材料の冷却或いは加熱の強度を制御する。また、長円の配位に基づいて、変形部分（単数又は複数）の位置を決定する。
【００２４】
円形の断面を有するストランドを軟化したガラス材料から延伸成形する場合には、引張方向において先細となる球根状部の形態を取る変形領域を形成する方法段階を採用するのが特に有利であることが判明した。
【００２５】
装置と関連し、本発明の既述の課題は、冒頭に述べた型式の装置から出発して、変形領域の円周上に部分的にのみ延在する少なくとも１つの変形部分に局部的に作用する加熱及び／又は冷却手段を設けることにより達成される。
【００２６】
既に本発明による方法と関連して説明したように、加熱及び／又は冷却手段の局部的作用により、変形部分においてガラス材料もしくはガラス組成物の粘度が制御される。加熱及び／又は冷却手段は変形部分に作用する。これと関連して、加熱及び／又は冷却手段は、加熱部分から離間して設けることができる。
【００２７】
本発明の好適な実施形態において、上記冷却手段はガスノズルから構成することができる。ガスノズルから噴射されるガス流は、変形部分に作用する。このようなガスノズルは市販品として容易に入手可能であり且つまた容易に設置可能である。
【００２８】
本発明の装置の別の有利な実施形態においては、加熱手段は、電気加熱素子、バーナ或いはレーザから構成される。
【００２９】
特に、冷却手段として加熱領域で放出される放射熱を遮蔽する熱遮蔽体を設けることにより装置の構造を簡素化することができる。
【００３０】
加熱及び／又は冷却手段は、対形態で互いに対向して設けるのが有利である。この構成の装置は、特に、円形又はリング形状を有するガラス成形品において長円もしくは卵形偏差を除去するのに適している。その場合、特に、冷却手段を２個の互いに対置するガスノズルから構成するのが有利であることが判明した。
【００３１】
別法として、冷却手段を、変形領域の円周の周囲に配設されたノズルリングから構成し、個々のノズルをそれぞれ異なったガス流量となるように設計することができる。個々のノズルのガス流量は、ガラス成形品の公称幾何学的形態からの検出偏差の大きさ及びその位置に基づいて調整可能である。
【００３２】
特に、加熱又は冷却手段を加熱装置内部に配設すれば、単純な構成で装置を実現することができる。
【００３３】
特に、装置に高い融通性を実現することと関連して、ガラス成形品の長手軸方向に加熱及び／又は冷却手段を変位可能にすると共に変形領域において円周方向に位置調節可能にするのが有利であることが判明した。この変位可能性により、変形部分の位置を軸方向に変位することが可能となる。これにより、単純な仕方で、変形領域において冷却もしくは加熱の強さを変えることができる。円周方向におけるこのような調節可能性により、変形部分の位置を、公称幾何学的形態からのガラス成形品の横断面偏差の位置又は形態に適応することが可能になる。この場合、本発明による装置の１つの実施形態として、加熱及び／又は冷却手段を制御装置と接続し、該手段の位置設定もしくは変位を制御装置の制御信号に基づいて行うことができる。
【００３４】
【発明の実施の形態】
以下、添付図面を参照し、本発明の実施の形態について詳細に説明する。
【００３５】
図１は本発明による装置の実施形態を示す。同図において、参照数字１は、管状に形成されて垂直に配位され電気的に加熱される炉を示す。炉室２は、約２５ｃｍの内径を有する。
【００３６】
炉室２内には、炉の下側部３からガス吹付けランス４が延入している。ガス吹付けランス４は、炉室２内に対抗して配置された２個のガスノズル５を有しており、該ガスノズル５は、炉室２の外部で、ガス供給導管６を介して、調整可能な流量測定装置７に接続されている。ガスノズル５やガス供給導管６のような炉室２内部に位置する部分は、耐熱性の材料から形成されている。
【００３７】
ガス吹付けランス４は、位置決め装置８により保持されている。この位置決め装置８により、ガス吹付けランス４は垂直方向に変位可能であるのみならず、中心軸線１１を中心に約１８０°の円弧範囲内で回転可能である。位置決め装置８は、制御装置９に接続されている。
【００３８】
炉室２の下側の領域には、直径測定装置１０が設けられており、この直径測定装置１０も、中心軸線１１の周囲で約１８０°の円弧範囲内で揺動可能である。
【００３９】
以下、図１を参照し本発明による方法について詳細に説明する。供給装置（図示せず）により、炉１には、その上方から、垂直配位で保持されている石英ガラス製の円筒体１２が連続的に供給される。この石英ガラス製円筒体１２は約１５ｃｍの外径を有する。該円筒体１２は炉室２内部で、下端部を始点に連続的に約２２００°Ｃの温度に加熱される。石英ガラス製の円筒体１２の軟化した領域から、延伸機（図１には図示せず）により、棒状部もしくはロッド１３が連続的にに引き出される。このロッド１３は、約３ｃｍの外径を有する。ロッド１３を引出す際に、円筒体１２と該ロッド１３との間には、玉葱のような形状をした延伸球根状部１４の形態で軟化した石英ガラスからなる変形領域が形成される。該延伸球根状部１４の領域において、軟化した石英ガラス材料は塑性変形可能である。垂直方向におけるガスノズル５の配置は、位置決め装置８により、該ガスノズル５が、延伸球根状部１４の領域で互いに対向位置するように実現される。この場合、延伸球根状部１４からのガスノズル５の間隔は、約１０ｍｍに設定される。
【００４０】
ロッド１３の横断面形状は、直径測定装置１０により求められる。この場合、該直径測定装置１０はロッド１３の外径をその円周に沿って測定する。外径の最大値及び最小値から、ロッド１３の真円度偏差もしくは長円率（図２参照）の大きさ及びその位置を求める。
【００４１】
真円度偏差の大きさに基づいて、ガスノズル５から噴出する冷却ガス流１７を流量測定装置７によって調整する。流量測定装置７及びガスノズル５は冷却ガス流１７の流量が、０〜２０リットル／分の流量となるように設計されている。冷却ガスとしては窒素ガスが使用される。
【００４２】
同時に、最小のロッド外径の求められた位置に基づいて、延伸球根状部１４の周囲におけるガスノズル５の位置が、制御装置９により制御される。この制御は、延伸球根状部１４の幾何学的形状がロッド１３に模写されると言う原理に基づいている。例えば、ロッド断面が長円形の場合には、ガスノズル５は、ロッドの外径が最小の位置に位置付けられる。このようにして、ガスノズル５は、延伸球根状部１４の領域に投影された長円の短軸の延長線上に対向して位置する。
【００４３】
ガスノズル５の上記のような位置付けは、図２に示した断面図からも明らかである。延伸球根状部１４は長円形の横断面を有する。該長円の長軸は、参照数字１５で示されており、短軸は参照数字１６で示してある。ガスノズル５は、冷却ガス流１７が、第１に、短軸１６の方向に向くように位置付けられる。冷却ガス流１７により、図２に、長円形の縁部領域に点描して略示した位置にある延伸球根状部１４の２つの互いに対向する変形部分１８が冷却される。従って、変形部分１８においては、石英ガラスの粘度が高くなり、それにより、延伸球根状部１４の長円性、従ってロッド１３の長円性は抑制もしくは除去される。
【００４４】
冷却ガス流１７の流量は、流量測定装置７により設定される。冷却ガス流１７の流量を大きく設定すればするほど、延伸球根状部１４の領域における所望の変形補正成形はそれに対応して迅速且つ強力に行われる。このように、延伸成形中、時折現れる妨害の除去後、冷却ガス流１７を再び元の設定値に復帰することができる。また例えば、炉室２内の不均質な温度分布に起因する永久的な性質の妨害を補償するために、冷却ガス流１７を連続的に維持することができる。
【００４５】
次に、図３及び図４を参照し本発明の別の実施形態について説明する。図３及び図４において、図１及び図２で用いたのと同じ参照数字は、本実施形態の装置において、図１及び図２を参照して述べた同じ参照符号が付してある構成要素と同じか又はその均等物である。
【００４６】
図３に示した本発明の実施形態における装置においては、ガス吹付けランスの代わりにノズルリング１９が設けられる。該ノズルリング１９は、約１５ｍｍの間隔で延伸球根状部１４をリング状に囲繞する。ノズルリング１９の内周には合計８個のノズル２０が等間隔で分布配設されている。これらノズル２０は、図４の断面から明瞭に理解されるように、延伸球根状部１４に対し指向されている。ノズルリング１９のノズル２０は、ガス供給量に関し互いに個別に制御可能である。この目的で、各ノズル２０には、それぞれ炉室２の上部から引き出されるガス導管２１と接続され、一方、該ガス導管２１の各々は、制御可能なガス流量測定装置７に接続されている。また、自明なように、ガス導管２１を、炉室２の下側から取り出すことも可能である。
【００４７】
以下、図３及び図４を参照し本発明による方法について詳細に説明する。
先ず図３を参照するに、供給装置（図示せず）により、炉１には、その上方から、垂直配位で保持されている石英ガラス製の円筒体１２が連続的に供給される。この石英ガラス円筒体１２は約１５ｃｍの外径を有する。該円筒体１２は炉室２の内部で、下端部を始点に連続的に約２２００°Ｃの温度に加熱される。石英ガラス製の円筒体１２の軟化した領域から、延伸機（同様に、図１には図示せず）により、棒状部もしくはロッド１３が連続的にに引き出される。このロッド１３は、約３ｃｍの外径を有する。ロッド１３を引き出す際に、円筒体１２と該ロッド１３との間には、玉葱のような形状をした延伸球根状部１４として軟化した石英ガラスからなる変形領域が形成される。該延伸球根状部１４の領域において、軟化した石英ガラス材料は塑性変形可能である。供給速度、延伸速度及び延伸温度は、延伸球根状部１４がノズルリング１９の領域に形成されるか又はノズルリング１９が延伸球根状部１４のほぼ中心領域に位置するように相互に同調して制御される。
【００４８】
ロッド１３の横断面形状寸法は、直径測定装置１０により求められる。この場合、該直径測定装置１０はロッド１３の外径をその円周に沿って測定する。外径の最大値及び最小値から、ロッド１３の真円度偏差もしくは長円率（図２参照）の大きさ及びその位置を求める。
【００４９】
個々のノズル２０のガス流量は、流量測定装置７により真円度偏差もしくは長円率に基づいて制御される。各流量測定装置７及びノズル２０は、それぞれ冷却ガス流１７ａ、１７ｂの流量が零と２０リットル／分との間にあるように設計される。冷却ガスとしてはヘリウムが用いられる。
【００５０】
同時に、最も短いロッド外径の求められた位置に基づいて、個々のノズル２０におけるガス流量の相対的な比が求められる。図４に示したようにロッド横断面が長円形をしている場合には、最小ロッド外径部側に主冷却ガス流１７ａを発生する。延伸球根状部１４の領域において、該最小ロッド外径部は、球根状部の長円の短軸１６の延長線に対応する。短軸１６が２つの隣接するノズル２０の間に位置する場合には、これらノズル２０間の冷却ガス流量比を、短軸１６に対するこれらノズルの間隔の比に対応して分配する。
【００５１】
例えば、延伸球根状部１４が図４に示すような長円形断面を有しているものとする。その場合、主冷却ガス流１７ａは、短軸１６の方向に指向される。本実施の形態において主冷却ガス流１７ａを発生するノズル２０は、短軸１６の延長線上で長円の両側に対向位置する。それに隣接するノズル２０により、それぞれ、弱い補助もしくは副冷却流１７ｂが延伸球根状部に向けて指向され、他方、主軸１５の延長線上に配置されているノズル２０を通しては、実質的に冷却ガス流は延伸球根状部１４に向けて流出しない。
【００５２】
冷却ガス流１７ａ及び１７ｂにより、延伸球根状部１４の２つの互いに対向する変形部分１８ａ（その位置は図２に長円の縁部領域に点線で略示してある）が冷却される。この冷却により、図１及び図２を参照し説明した形状変更が行われ、ロッド１３の長円断面は工具を用いることなく除去される。
【図面の簡単な説明】
【図１】  球根状部の領域で局部的に冷却を行うために、ガス吹付けランスを使用して、円筒体から棒状要素を延伸成形するための装置を略示する図。
【図２】  図１に示した装置で用いられるガス吹き付けランスを、同図の線Ｉ−Ｉに沿う横断面で拡大して示す図。
【図３】  球根状部の領域で局部的冷却を行うために、ノズルリングを使用して円筒体から棒状要素を延伸成形するための装置を示す図。
【図４】  図３に示した装置で用いられるノズルリングを、同図の線II−IIに沿う横断面で拡大して示す図。
【符号の説明】
１…炉（加熱装置）、２…炉室、３…炉の下側部、４…ガス吹付けランス（加熱又は冷却手段）、５…ガスノズル、６…ガス供給導管、７…流量測定装置、８…位置決め装置、９…制御装置、１０…直径測定装置、１１…中心軸線、１２…石英ガラス製の円筒体（ガラス成形品）、１３…棒状部もしくはロッド（ストランド）、１４…延伸球根状部（変形領域）、１５…長軸、１６…短軸、１７…冷却ガス流、１７ａ…主冷却ガス流、１７ｂ…副冷却ガス流、１８，１８ａ…変形部分、１９…ノズルリング（加熱又は冷却手段）、２０…ノズル、２１…ガス導管。
【図１】
0003648020.tif 000002
【図２】
0003648020.tif 000003
【図３】
0003648020.tif 000004
【図４】
0003648020.tif 000005